(57)【要約】  ブラウンミラライトをベースとする多結晶溶融生成物であって、前記多結晶溶融生成物の重量の９５％超の元素Ｃａ、Ｓｒ、Ｆｅ、Ｏ、Ｍ及びＭ’で構成されており、前記元素の含有量が、式ＸｙＭｚＦｅｔＭ’ｕＯ２．５により定義され、式中、原子指数が、０．７６≦ｙ≦１．１０、ｚ≦０．２１、０．４８≦ｔ≦１．１０、ｕ≦０．５２、０．９５≦ｙ＋ｚ≦１．１０、及び０．９５≦ｔ＋ｕ≦１．１０であるようにされており、ＸがＣａ若しくはＳｒ又はＣａ及びＳｒの混合物であり、ＭがＬａ、Ｂａ及びこれらの混合物からなる群から選択される元素であり、Ｍ’がＴｉ、Ｃｕ、Ｇｄ、Ｍｎ、Ａｌ、Ｓｃ、Ｇａ、Ｍｇ、Ｎｉ、Ｚｎ、Ｐｒ、Ｉｎ、Ｃｏ及びこれらの混合物からなる群から選択される元素であり、ＴｉとＣｕの原子指数の合計が、０．１以下である、溶融生成物。【特許請求の範囲】
【請求項１】
ブラウンミラライトをベースとする多結晶溶融生成物であって、前記多結晶溶融生成物の重量の９５％超の元素Ｃａ、Ｓｒ、Ｆｅ、Ｏ、Ｍ及びＭ’で構成されており、前記元素の含有量が、式ＸｙＭｚＦｅｔＭ’ｕＯ２．５により定義され、式中、原子指数が、０．７６≦ｙ≦１．１０、ｚ≦０．２１、０．４８≦ｔ≦１．１０、ｕ≦０．５２、０．９５≦ｙ＋ｚ≦１．１０、及び０．９５≦ｔ＋ｕ≦１．１０であるようにされており、ＸがＣａ若しくはＳｒ又はＣａ及びＳｒの混合物であり、ＭがＬａ、Ｂａ及びこれらの混合物からなる群から選択される元素であり、Ｍ’がＴｉ、Ｃｕ、Ｇｄ、Ｍｎ、Ａｌ、Ｓｃ、Ｇａ、Ｍｇ、Ｎｉ、Ｚｎ、Ｐｒ、Ｉｎ、Ｃｏ及びこれらの混合物からなる群から選択される元素であり、ＴｉとＣｕの原子指数の合計が、０．１以下である、溶融生成物。
【請求項２】
式中、０．８５≦ｙ≦１．０５及び／又はｚ≦０．１５及び／又は０．７５≦ｔ≦１．０５及び／又はｕ≦０．２５である、請求項１に記載の溶融生成物。
【請求項３】
ブラウンミラライト相の含有率が５０％超である、請求項１又は２に記載の溶融生成物。
【請求項４】
式中、ｚ＝０である、請求項１〜３のいずれか一項に記載の溶融生成物。
【請求項５】
式中、ｕ＝０である、先行する請求項１〜４のいずれか一項に記載の溶融生成物。
【請求項６】
式中、ｚ＝０かつｕ＝０である、請求項１〜５のいずれか一項に記載の溶融生成物。
【請求項７】
元素Ｍ’が、Ｔｉ、Ｃｕ、Ｎｉ、Ｃｏ、Ｍｎ及びそれらの混合物から選択される、請求項１〜４のいずれか一項に記載の溶融生成物。
【請求項８】
式ＸｙＭｚＦｅｔＭ’ｕＯ２．５の溶融生成物であって、式（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、式中、０＜ｘ≦０．１、０．９≦ｙ≦１．０５、０．１≧ｚ≧０．０１、ｙ＋ｚ≦１．１、ｔ≧０．８、０．０１≦ｕ≦０．２、ｔ＋ｕ≦１．１であり、かつＣａ、Ｓｒ、Ｆｅ、Ｍ、Ｍ’及びＯ以外の元素の総重量含有率が、前記溶融生成物の重量に対する割合として、３％未満である、請求項１〜３及び７のいずれか一項に記載の溶融生成物。
【請求項９】
式ＸｙＭｚＦｅｔＭ’ｕＯ２．５の溶融生成物であって、式（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、式中、ｘ＝０、０．９≦ｙ≦１．０５、０．１≧ｚ≧０．０１、ｙ＋ｚ≦１．１、ｔ≧０．８、０．０１≦ｕ≦０．２、ｔ＋ｕ≦１．１であり、かつＣａ、Ｓｒ、Ｆｅ、Ｍ、Ｍ’、及びＯ以外の元素の総重量含有率が、前記溶融生成物の重量に対する割合として、３％未満である、請求項１から３及び７のいずれか一項に記載の溶融生成物。
【請求項１０】
式（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、式中、１＞ｘ≧０．９、０．９≦ｙ≦１．０５、０．１≧ｚ≧０．０１、ｙ＋ｚ≦１．１、ｔ≧０．８、０．０１≦ｕ≦０．２、ｔ＋ｕ≦１．１であり、かつＣａ、Ｓｒ、Ｆｅ、Ｍ、Ｍ’及びＯ以外の元素の総重量含有率が、前記溶融生成物の重量に対する割合として、３％未満である、請求項１〜３及び７のいずれか一項に記載の溶融生成物。
【請求項１１】
式（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、式中、ｘ＝１、０．９≦ｙ≦１．０５、０．１≧ｚ≧０．０１、ｙ＋ｚ≦１．１、ｔ≧０．８、０．０１≦ｕ≦０．２、ｔ＋ｕ≦１．１であり、かつＣａ、Ｓｒ、Ｆｅ、Ｍ、Ｍ’、Ｏ以外の元素の総重量含有率が、前記溶融生成物の重量に対する割合として、３％未満である、請求項１〜３、及び７のいずれか一項に記載の溶融生成物。
【請求項１２】
請求項１〜１１のいずれか一項に記載の溶融生成物である粒子を、９０重量％超で含む、粉末。
【請求項１３】
０．１μｍ超４ｍｍ未満のメジアン径Ｄ５０を有する、請求項１２に記載の粉末。
【請求項１４】
以下の工程を含む、請求項１〜１１のいずれか一項に記載の溶融生成物の製造方法：
（ａ）出発材料を混合して、工程（ｃ）の終わりに、本発明の生成物を得るのに適した出発原料を作製するようにすること、
（ｂ）液体塊が得られるまで前記出発原料を溶融すること、
（ｃ）前記液体塊が完全に固化するまで冷却して、本発明の溶融生成物を得るようにすること。
【請求項１５】
請求項１〜１１のいずれか一項に記載の溶融生成物を含むか若しくはそれからなるか、請求項１２若しくは１３に記載の粉末を含むか若しくはそれからなるか、又は請求項１４に記載の方法によって製造された生成物を含むか若しくはそれからなる、触媒担体又は触媒。
【請求項１６】
請求項１〜１１のいずれか一項に記載の溶融生成物を含むか若しくはそれからなるか、請求項１２若しくは１３に記載の粉末を含むか若しくはそれからなるか、又は請求項１４に記載の方法によって製造された生成物を含むか若しくはそれからなる、酸素分離膜。
【請求項１７】
請求項１〜１１のいずれか一項に記載の溶融生成物を含むか若しくはそれからなるか、請求項１２若しくは１３に記載の粉末を含むか若しくはそれからなるか、又は請求項１４に記載の方法によって製造された生成物を含むか若しくはそれからなる、固体酸化物型燃料電池ＳＯＦＣ用電極。
【発明の詳細な説明】
【技術分野】
【０００１】
本発明は、化学式ＸｙＭｚＦｅｔＭ’ｕＯ２．５（式中、Ｘは、Ｃａ若しくはＳｒ又はＣａ及びＳｒの混合物である）のブラウンミラライトをベースとする多結晶材料、特に、酸素の移動が必要とされる用途、特に酸素分離膜として、固体酸化物型燃料電池（ＳＯＦＣ）用電極として、触媒担体として、又は、触媒としての用途が意図されている、上記の多結晶材料に関する。
【背景技術】
【０００２】
一般式ＣａＦｅＯ２．５及びＳｒＦｅＯ２．５の生成物はそれぞれ、慣用的に「カルシウム鉄ブラウンミラライト」及び「ストロンチウム鉄ブラウンミラライト」と呼ばれ、ＣａＦｅＯ２．５又はＳｒＦｅＯ２．５のブラウンミラライト相は、イオン伝導性及び／又は焼結能及び／又は熱的安定性及び／又は化学的安定性を改善する目的で、任意にドーパントＭ及び／又はＭ’でドープされる。ドーパントＭは、特にＢａ、Ｌａ、又はこれらの元素の混合物であってもよく、ドーパントＭ’はＴｉ、Ｃｕ、Ｇｄ、Ｍｎ、Ａｌ、Ｓｃ、Ｇａ、Ｍｇ、Ｎｉ、Ｚｎ、Ｐｒ、Ｉｎ、Ｃｏ、又はこれらの元素の混合物であってもよい。
【０００３】
これらのブラウンミラライトは一般に、以下の方法によって製造される：
ゾル−ゲル、特にＰｅｃｈｉｎｉ法によるゾル−ゲル、
固形焼結合成、
自己燃焼。
【０００４】
「Ｉｎｆｌｕｅｎｃｅ  ｏｆ  Ｐｈａｓｅ  Ｔｒａｎｓｆｏｒｍａｔｉｏｎｓ  ｏｎ  Ｃｒｙｓｔａｌ  Ｇｒｏｗｔｈ  ｏｆ  Ｓｔｏｉｃｈｉｏｍｅｔｒｉｃ  Ｂｒｏｗｎｍｉｌｌｅｒｉｔｅ  Ｏｘｉｄｅｓ：Ｓｒ２ＳｃＧａＯ５  ａｎｄ  Ｃａ２Ｆｅ２Ｏ５」、Ｃｅｒｅｔｔｉら、Ｃｒｙｓｔａｌｓ、Ｖｏｌ．６，２０１６，ｐｐ．１４６に記載されているように、フローティングゾーン法によって製造されたＣａＦｅＯ２．５ブラウンミラライトの単結晶も知られている。
【０００５】
最後に、これらの材料を触媒担体として使用することが知られている。
【発明の概要】
【発明が解決しようとする課題】
【０００６】
可能な限り低い反応温度で、非常に高い転化率を達成する必要がある。
【０００７】
本発明の目的は、この必要性を少なくとも部分的に満たすことである。
【課題を解決するための手段】
【０００８】
本発明によれば、この目的は、ブラウンミラライトをベースとする多結晶溶融生成物であって、前記多結晶溶融生成物の重量の９５％超の元素Ｃａ、Ｓｒ、Ｆｅ、Ｏ、Ｍ及びＭ’で構成されており、前記溶融生成物中の前記元素の含有量が、式ＸｙＭｚＦｅｔＭ’ｕＯ２．５によって定義され、式中、原子指数が、０．７６≦ｙ≦１．１０、ｚ≦０．２１、０．４８≦ｔ≦１．１０、ｕ≦０．５２、０．９５≦ｙ＋ｚ≦１．１０、及び０．９５≦ｔ＋ｕ≦１．１０であるようにされており、ＸがＣａ若しくはＳｒ又はＣａ及びＳｒの混合物であり、ＭがＬａ、Ｂａ及びこれらの混合物からなる群から選択される元素であり、Ｍ’が、Ｔｉ、Ｃｕ、Ｇｄ、Ｍｎ、Ａｌ、Ｓｃ、Ｇａ、Ｍｇ、Ｎｉ、Ｚｎ、Ｐｒ、Ｉｎ、Ｃｏからなる群から選択される元素であり、ＴｉとＣｕの原子指数の合計が、０．１以下である、溶融生成物によって達成される。
【０００９】
換言すれば、上記式における指数ｕに対するＴｉ及びＣｕの合計寄与は、０．１以下である。
【００１０】
当然、０≦ｚかつ０≦ｕである。
【００１１】
一実施形態では、Ｃａ、Ｓｒ、Ｆｅ、Ｍ及びＭ’以外の前記元素は、酸化物の形態で９５重量％超、９９重量％超、又は実質的に１００重量％でさえある。
【００１２】
驚くべきことに、このような生成物は、低温で高い転化率を得ることを可能にする触媒担体を構成するのに非常に適していることが証明されている。本発明による生成物を含むか又はそれからなる触媒担体は特に、ＣＯのＣＯ２への酸化のための反応において５０％に等しい転化率に達するのに必要な温度が、溶融以外の処理によって得られる同じ組成物の担体でこの同程度を達成するのに必要な温度より、系全体として低いという点で注目に値する。この特性は、本発明による製品の特徴を構成するようにさえ思われる。
【００１３】
溶融、次いで冷却の影響下で、元素Ｃａ、Ｓｒ、Ｆｅ、Ｍ、Ｍ’及びＯは、少なくとも１種のブラウンミラライト相、又はカルシウム及び／若しくは鉄及び／若しくはストロンチウムを含有している他の少量の相、特にＦｅＯ、ＣａＯ、ＣａＣＯ３、Ｆｅ、Ｆｅ２Ｏ３及びＳｒＣＯ３の形態で一緒に結合する。
【発明を実施するための形態】
【００１４】
好ましくは、本発明による生成物はまた、以下の任意の特徴のうちの１つ、好ましくはいくつかを含む：
−０．８５≦ｙ≦１．０５、及び／又はｚ≦０．１５、及び／又は０．７５≦ｔ≦１．０５、及び／又はｕ≦０．２５、
−ブラウンミラライト相の含有量（すなわち、溶融生成物中に存在する結晶相の全てに対するブラウンミラライト相の重量の割合）が、５０％超であり、より好ましくは５５％超である、
−ｚ＝０、
−ｕ＝０、
−ｚ＝０かつｕ＝０、
−元素Ｍ’は、Ｔｉ、Ｃｕ、Ｎｉ、Ｃｏ、Ｍｎ及びそれらの混合物から選択され、
−式ＸｙＭｚＦｅｔＭ’ｕＯ２．５において、（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、式中、０＜ｘ≦０．１、０．９≦ｙ≦１．０５、０．１≧ｚ≧０．０１、ｙ＋ｚ≦１．１０、ｔ≧０．８、０．０１≦ｕ≦０．２、ｔ＋ｕ≦１．１０、かつＣａ、Ｓｒ、Ｆｅ、Ｍ、Ｍ’及びＯ以外の元素の総重量含有量が、生成物の重量に対する割合として、３％未満である、
−式ＸｙＭｚＦｅｔＭ’ｕＯ２．５において、（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、式中、ｘ＝０、０．９≦ｙ≦１．０５、０．１≧ｚ≧０．０１、ｙ＋ｚ≦１．１０、ｔ≧０．８、０．０１≦ｕ≦０．２、ｔ＋ｕ≦１．１０、かつＣａ、Ｓｒ、Ｆｅ、Ｍ、Ｍ’及びＯ以外の元素の総重量含有量が、生成物の重量に対する割合として、３％未満である、
−式ＸｙＭｚＦｅｔＭ’ｕＯ２．５において、（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、１＞ｘ≧０．９、０．９≦ｙ≦１．０５、０．１≧ｚ≧０．０１、ｙ＋ｚ≦１．１０、ｔ≧０．８、０．０１≦ｕ≦０．２、ｔ＋ｕ≦１．１０、及びＣａ、Ｓｒ、Ｆｅ、Ｍ、Ｍ’及びＯ以外の元素の総重量含有量が、生成物の重量に対する割合として、３％未満である、
−式ＸｙＭｚＦｅｔＭ’ｕＯ２．５において、式（Ｃａ（１−ｘ）Ｓｒｘ）ｙＭｚＦｅｔＭ’ｕＯ２．５において、ｘがＳｒの割合を表し、かつ（１−ｘ）がＣａの相対的な割合を表す場合、ｘ＝１、０．９≦ｙ≦１．０５、０．１≧ｚ≧０．０１、ｙ＋ｚ≦１．１０、ｔ≧０．８、０．０１≦ｕ≦０．２、ｔ＋ｕ≦１．１０、及びＣａ、Ｓｒ、Ｆｅ、Ｍ、Ｍ’及びＯ以外の元素の総重量含有量が、生成物の重量に対する割合として、３％未満である。
【００１５】
本発明はまた、上記のような溶融生成物の状態であるの粒子を、９０重量％超、又は更には１００重量％で含む粉末に関する。このようなパウダーは、メジアンの大きさのＤ５０が０．１ｍｍより大きく、４ｍｍより小さい。
【００１６】
有利には、これらの任意の特性が触媒特性を改善し、本発明による生成物を、任意の粉砕後に、触媒担体又は触媒として特に適したものにする。
【００１７】
本発明はまた、本発明による生成物である粒子を、９０重量％超、又は９５％超、又は実質的に１００％で含む粉末に関する。
【００１８】
本発明はまた、以下の工程を含む製造方法に関する：
（ａ）出発材料を混合して、工程（ｃ）の終わりに、本発明による生成物を得るのに適した出発原料を作製するようにすること、
（ｂ）液体塊が得られるまで出発原料を溶融すること、
（ｃ）前記液体塊を完全に固化するまで冷却して、本発明による溶融生成物を得るようにすること。
【００１９】
本発明はまた、本発明による方法によって得ることができる製品に関する。
【００２０】
最後に、本発明は、本発明による生成物を含むか若しくはそれからなるか、又は本発明による粉末を含むか若しくはそれからなるか、又は本発明によって製造した生成物を含むか若しくはそれからなるか、又は本発明による方法により製造することができる生成物を含むか若しくはそれからなる、酸素分離膜、触媒膜、固体酸化物型燃料電池用電極、触媒担体、触媒から選択される装置に関する。
【００２１】
第１の態様によれば、本発明は、上記のような溶融生成物を含むか若しくはそれからなるか、又は上記のような粉末を含むか若しくはそれからなるか、又は上記のような方法によって製造された生成物を含むか若しくはそれからなる、触媒担体又は触媒に関する。
【００２２】
別の態様によれば、上記のような溶融生成物を含むか若しくはそれからなる、又は上記のような粉末を含むか若しくはそれからなる、又は上記のような方法によって製造された生成物を含むか若しくはそれからなる、酸素分離膜に関する。
【００２３】
別の態様によれば、上記のような溶融生成物を含むか若しくはそれからなる、又は上記のような粉末を含むか若しくはそれからなる、又は上記のような方法によって製造された生成物を含むか若しくはそれからなる、固形酸化物型燃料電池ＳＯＦＣ用電極に関する。
【００２４】
化学組成が式ＸｙＭｚＦｅｔＭ’ｕＯ２．５によって与えられる生成物と、式ＸｙＭｚＦｅｔＭ’ｕＯ２．５の相とは、区別がなされるべきであり、ここで、この式は前記相の粒状構造を示す。
【００２５】
本発明による生成物では、様々な相が可能であり、特に式ＸｙＭｚＦｅｔＭ’ｕＯ２．５の１つ又は複数の相、特にＣａＦｅＯ２．５及びＳｒＦｅＯ２．５が可能である。
【００２６】
ＩＣＤＤ（“Ｉｎｔｅｒｎａｔｉｏｎａｌ  Ｃｅｎｔｅｒ  ｆｏｒ  Ｄｉｆｆｒａｃｔｉｏｎ  Ｄａｔａ”）ファイル００−０１８−２８６及び０１−０７０−５７７８により、ＣａＦｅＯ２．５ブラウンミラライト相及びＳｒＦｅＯ２．５ブラウンミラライト相にそれぞれ対応する回折ピークの角度範囲を識別することが可能となる。
【００２７】
ブラウンミラライト相及びあり得る二次相の含有量は、本発明による製品の粉末に生成したＸ線パターンから、当該製品に属する製品に存在する全ての検出可能結晶相に基づく重量の割合として、例えば、以下の刊行物に記載されている通常のＲＩＲ（参照強度比：Ｒｅｆｅｒｅｎｃｅ  Ｉｎｔｅｎｓｉｔｙ  Ｒａｔｉｏ）法に従って測定する：「Ｘ線回折によるＲＩＲ値決定の標準試験法」、Ｗａｌｔｅｒ  Ｎ．Ｓｃｈｒｅｉｎｅｒ，Ｐｏｗｄｅｒ  Ｄｉｆｆｒａｃｔｉｏｎ，Ｖｏｌ．１０，Ｎｏ．１，Ｍａｒｃｈ  １９９５、又は「Ｘ線定量分析における参照強度比の使用」、Ｒｏｂｅｒｔ  ＬＳｎｙｄｅｒ、ｐｏｗｄｅｒ  Ｄｉｆｆｒａｃｔｉｏｎ、Ｖｏｌ．７、Ｖｏｌ．４、Ｄｅｃｅｍｂｅｒ  １９９２。
【００２８】
得られたパターンの処理及び製品中に存在する相の判定は、ＤＩＦＲＡＣ  ＥＶＡソフトウェアを用いて、上記のＲＩＲ法により行われる。使用した手順にしたがって、種々の相の強度を、実験回折パターンに可能な限り対応するように最適化した。ＲＩＲ法は、全ての検出可能な相（例えば、基準が上記で与えられた相）に利用可能な最良の質のＩＣＤＤファイルを使用して、特に比Ｉ／Ｉｃｏｒｕｎｄｕｍの値、すなわち、生成物中に存在する結晶相のＩＣＤＤファイルの信号の強さの、標準として使用されるコランダム試料の信号の強さに対する比を得て実行する。
【００２９】
生成物中のブラウンミラライト相の全含有率を決定するために、対応する相のＩＣＤＤファイルに基づいて、ＲＩＲ法によって決定される、存在するブラウンミラライト相の含有率の合計が、本発明に従って考慮される。特に、存在するブラウンミラライト相が、ｘ≠０及びｘ≠１の包括的な配合［Ｃａ（１−ｘ）Ｓｒｘ］ｙＭｚＦｅｔＭ’ｕＯ２．５に対応する場合、１１°〜１２°の回折角２θに従ったピークを有する全ての相の累積的な寄与が、前記ブラウンミラライト相の平面［０２０］での反射の特性として考慮されることとなる。したがって、この測定に従い、ブラウンミラライト相の含有量は、ブラウンミラライト結晶形態のＣａ（１−ｘ）ＳｒｘＦｅＯ２．５相であり、式中、０≦ｘ≦１、元素Ｍ及び／又はＭ’が存在することができる相のうちの全てを考慮に入れている。同様に、ブラウンミラライト以外の相（二次相と呼ばれる）の寄与及び含有率は、上記と同じ手順にしたがって、及びＲＩＲ法によって決定する。二次相は、ＣａＦｅＯ２．５及びＳｒＦｅＯ２．５ブラウンミラライト相以外のＸ線回折により検出可能な相である。特に、生成物ＸｙＭｚＦｅｔＭ’ｕＯ２．５が元素Ｍ及びＭ’を含まないか、又は実質的に含まない場合、Ｘ線回折パターン上で識別される二次相は、中でもＦｅＯ、Ｆｅ２Ｏ３、ＳｒＣＯ３、ＣａＣＯ３、Ｆｅ、ＳｒＦｅＯ２．７５、ＳｒＦｅＯ２．８７５又はＣａＯであってもよい。
【００３０】
これらの相の検出及び同定は、当該製品のＸ線回折パターン、例えば、銅ＸＲＤ管を備えたＰａｎａｌｙｔｉｃａｌ社からのＸ’Ｐｅｒｔ  ＰＲＯ回折装置によって得られる。この装置を用いて、５°〜８０°の角度範囲２θにわたり、０．０１７°のステップ、６０秒／ステップの計数時間で回折パターンを取得する。前面レンズは、固定して用いられる１／４°のプログラム制御可能な発散スリット、０．０４ラジアンのＳｏｌｌｅｒ（ソーラー）スリット、１０ｍｍのマスク及び１／２°の固定されている散乱防止スリットを含む。サンプルは、優先配向を制限するために、それ自体の軸の周りを回転する。後部レンズは、固定して用いられる、１／４°のプログラム制御可能な散乱防止スリット、０．０４ラジアンのＳｏｌｌｅｒスリット及びＮｉフィルタを含む。
【００３１】
用語「溶融生成物」は、出発原料を液体塊の形態で溶融し、次いで前記液体塊を凝固させることによって得られる生成物を指す。
【００３２】
用語「粒子」は特に、１０ｍｍの開口部を有する正方形メッシュを有する篩を通過する固体を意味することを意図する。
【００３３】
「ブロック」という用語は、粒子ではない固体を意味することを意図している。
【００３４】
Ｄ５０で示される、粉末の「メジアン径」という用語は、粉末の粒子のサイズの累積粒度分布の曲線において５０質量％に相当する粒子のサイズを指し、粒子サイズは、増加する順序で分類される。メジアン径は、レーザー粒度分析器を用いて測定される粒度分布によって決定することができる。
【００３５】
「不純物」という用語は、意図せずに、必然的に出発材料と共に導入されるか、又はこれらの成分との反応から生じる、不可避の成分を指す。不純物は、必要な成分ではなく、単に許容される。
【００３６】
「元素の最も安定な酸化物」という用語は、２０℃で熱力学的に最も安定である前記元素の酸化物を意味することが意図される。
【００３７】
化合物又は元素の「前駆体」という用語は、本発明による製造方法の実施中に、それぞれ前記化合物又は前記元素を提供することができる成分を意味することを意図している。
【００３８】
特に明記されていない限り、特に式ＸｙＭｚＦｅｔＭ’ｕＯ２．５及び［Ｃａ（１−ｘ）Ｓｒｘ］ｙＭｚＦｅｔＭ’ｕＯ２．５において、式中、指数ｘ、ｙ、ｚ、ｔ、ｕ及び２．５は、原子指数であり、本発明による構成要素の全ての含有率は、その生成物に対して表される重量の割合である。
【００３９】
用語「含む（ｃｏｎｔａｉｎｉｎｇ  ａ）」又は「含む（ｃｏｍｐｒｉｓｉｎｇ  ａ）」は、特に指示がない限り、「少なくとも１つを含む」ことを意味することが意図される。
【００４０】
本発明による溶融生成物は、好ましくは出発原料を溶融し、液体塊を、好ましくは鋳型において、又は薄い流れの形態で鋳造し、次いで凝固させることによって得られる。
【００４１】
次に、本発明による方法の例を詳細に説明する。
【００４２】
本発明による生成物のブラウンミラライト相の化学的性質及び量、特にブラウンミラライト相の含有量は、特に工程（ａ）で作製される出発原料の組成に依存する。
【００４３】
本発明による溶融生成物を製造することを可能にする出発原料は、カルシウム及び／又はストロンチウム、鉄、並びに任意に元素Ｍ及び／又はＭ’の化合物、特に酸化物及び／又は炭酸塩及び／又は水酸化物の形態の化合物、並びに／又はカルシウム及び／又はストロンチウム、鉄及び／又はＭ’元素の前駆体の形態の化合物から作られている。出発原料の組成は、酸化物、又は酸化物及び／若しくは前駆体の混合物を加えることにより調整することができ、特にＣａＯ、ＣａＣＯ３、ＳｒＯ、ＳｒＣＯ３、Ｆｅ２Ｏ３、元素Ｍの酸化物、元素Ｍ’の酸化物、元素Ｍの炭酸塩、元素Ｍ’の炭酸塩、元素Ｍの水酸化物、元素Ｍ’の水酸化物を加えることによって調整することができる。酸化物及び／又は炭酸塩及び／又は水酸化物の使用は、ブラウンミラライト相の生成及びその電気的中性に必要とされる酸素利用性を改善し、したがって好ましい。
【００４４】
好ましくは、元素鉄、元素Ｍ及び元素Ｍ’のうちの少なくとも１種、又は全部が、酸化物の形態で、出発原料に導入される。特定の一実施形態では、酸化物粉末を使用して鉄、Ｍ及びＭ’元素を提供し、炭酸塩粉末を使用してカルシウム元素及び／又はストロンチウム元素を提供する。
【００４５】
好ましくは、カルシウム及び／又はストロンチウム、鉄、Ｍ及びＭの元素を提供する化合物は、ＣａＯ、ＣａＣＯ３、ＳｒＯ、ＳｒＣＯ３、Ｆｅ２Ｏ３、元素Ｍの酸化物、元素Ｍ’の酸化物、元素Ｍの炭酸塩、元素Ｍ’の炭酸塩から選択される。
【００４６】
好ましくは、カルシウム及び／又はストロンチウム、鉄、Ｍ及び／又はＭ’元素を提供する化合物は、合計で、出発原料の成分の９０重量％超、好ましくは９９重量％超を示す。好ましくは、これらの化合物は、不純物と合わせて、出発原料の成分の１００％を表す。
【００４７】
好ましくは、カルシウム及び／又はストロンチウム、鉄、Ｍ及び／又はＭ’元素を提供する化合物以外の化合物、又はＣａＯ、ＣａＣＯ３、ＳｒＯ、ＳｒＣＯ３、Ｆｅ２Ｏ３、元素Ｍの酸化物、元素Ｍ’の酸化物、元素Ｍの炭酸塩、元素Ｍ’の炭酸塩以外の化合物は、出発原料に意図的に導入されない。一実施形態では、ＣａＯ、ＣａＣＯ３、ＳｒＯ、ＳｒＣＯ３、Ｆｅ２Ｏ３、元素Ｍの酸化物、元素Ｍ’の酸化物、元素Ｍの炭酸塩、元素Ｍ’の炭酸塩、及びこれらの前駆体の合計は、出発原料の９９重量％超を示している。
【００４８】
出発原料のカルシウム及び／又はストロンチウム、鉄、元素Ｍ及び元素Ｍ’の量は、製造される溶融生成物中にほとんど含有される。成分の一部が溶融工程の間に揮発し得る場合、溶融条件に応じて、それらの一般的な知識によって、又は単純な日常的な試験によって、当業者は、溶融生成物中に見出すことを望む含有量及び使用される溶融条件の関数として、出発原料中のこれらの成分の量を調節する方法を知っている。
【００４９】
ブラウンミラライト含有量を増加させるためには、出発原料中のカルシウム、ストロンチウム、鉄、Ｍ及びＭ’元素のモル比が、製造することを望むブラウンミラライト溶融生成物のモル比に近いことが好ましい。
【００５０】
本発明による溶融生成物を製造するために、出発原料において、カルシウム、ストロンチウム、鉄、Ｍ及びＭ’元素のモル含有量ｃ、ｓ、ｆ、ｍ及びｎが、それぞれ、含有量ｃ、ｓ、ｆ、ｍ及びｎの合計に基づくモル％として、以下の条件を観察することが好ましい：
ｋ１．［（１−ｘ）＊ｙ］／（ｘ＊ｙ）≦ｃ／ｓ≦ｋ２．［（１−ｘ）＊ｙ］／（ｘ＊ｙ）、及び／又は
ｋ’１．ｕ／ｔ≦ｎ／ｆ≦ｋ’２．ｕ／ｔ、及び／又は
ｋ”１．ｚ／ｔ≦ｍ／ｆ≦ｋ”２．ｚ／ｔ、及び／又は
ｋ”’１．［（１−ｘ）＊ｙ］／ｔ≦ｃ／ｆ≦ｋ”’２．［（１−ｘ）＊ｙ］／ｔ、及び／又は
ｋ””１．（ｘ＊ｙ）／ｔ≦ｓ／ｆ≦ｋ””２．（ｘ＊ｙ）／ｔ、
式中、
ｘ、ｙ、ｚ、ｔ及びｕは、本明細書で定義される値をとることができ、特に、０≦ｘ≦１、０．７６≦ｙ≦１．１０、ｚ≦０．２１、０．４８≦ｔ≦１．１０、ｕ≦０．５２、０．９５≦ｙ＋ｚ≦１．１０、及び０．９５≦ｔ＋ｕ≦１．１０であり、
ｋ１≧０．９、好ましくは≧０．９５、及び／又は
ｋ’１≧０．９、好ましくは≧０．９５、及び／又は
ｋ”１≧０．９、好ましくは≧０．９５、及び／又は
ｋ”’１≧０．９、好ましくは≧０．９５、及び／又は
ｋ””１≧０．９、好ましくは≧０．９５、及び／又は
ｋ２≦１．１、好ましくは≦１．０５、及び／又は
ｋ’２≦１．１、好ましくは≦１．０５、及び／又は
ｋ”２≦１．１、好ましくは≦１．０５、及び／又は
ｋ”’２≦１．１、好ましくは≦１．０５、及び／又は
ｋ””２≦１．１、好ましくは≦１．０５である。
【００５１】
当然、ｋ１、ｋ’１、ｋ”１、ｋ’”１、ｋ””１、ｋ２、ｋ’２、ｋ”２、ｋ”’２、及びｋ””２のこれらの値は、確立された作業条件下で採用されるものであり、すなわち、異なった組成物間の遷移の工程外であり、スタートアップ工程外である。これは、所望の生成物が以前の生成物を製造するために使用されたものと比較して、出発原料の組成の変化を伴う場合、炉内の以前の生成物の残留物を考慮に入れる必要があるからである。しかしながら、当業者は、それに応じて出発原料を調整する方法を知っている。
【００５２】
出発原料に使用する粉末の粒径は、溶融プロセスで一般に遭遇するものであってもよい。
【００５３】
出発材料の密接な混合は、ミキサー中で行うことができる。次いで、この混合物を溶融炉に注ぐ。
【００５４】
工程（ｂ）では、出発原料を溶融する。
【００５５】
例えば、２つの電極を含み、そのタンクの直径が約０．８ｍであり、約１８０ｋｇの溶融液体を含有させることができるＨｅｒｏｕｌｔアーク炉を用いることができる。好ましくは、エネルギーが、１５００〜２８００ｋＷｈ／Ｔ、好ましくは１６００〜２３００ｋＷｈ／Ｔである。
【００５６】
しかしながら、誘導炉、プラズマ炉又は他の種類のＨｅｒｏｕｌｔ炉などの全ての既知の炉は、それらが液体塊を得ることを可能にするならば、想定することができる。
【００５７】
また、熱処理炉、好ましくは電気炉において、るつぼ内で溶融を行うこともできる。
【００５８】
好ましくは、アーク炉又は誘導炉、好ましくは電気アーク炉を使用する。実際に、電気溶融は、有利な収率で、大量の溶融生成物の製造を可能にする。
【００５９】
好ましくは、プラズマトーチもヒートガンも使用されない。特に、プラズマトーチ又はヒートガンを使用した方法では、溶融粒子の生成が必ずしも可能になるわけではない。溶融の場合でさえ、これらの方法は、一般に、２００ミクロンよりも大きく、少なくとも５００ミクロンよりも非常に大きいサイズを有する溶融粒子を生成することを可能にしない。
【００６０】
溶融は、還元性、中性又は酸素含有環境中で、好ましくは酸素含有環境中で、より好ましくは空気中で行うことができる。
【００６１】
工程（ｂ）の終わりに、出発原料は、液体塊の形態であり、これは、場合により少数の固体粒子を含有することができるが、固体粒子が前記塊を構築することができるには不十分な量である。定義によれば、その形状を維持するために、液体塊は、容器内に収容されなければならない。
【００６２】
第１の実施形態では、工程（ｃ）は、以下の工程を含む：
（ｃ１）液体塊を液滴の形態で分散させること、
（ｃ２）これらの液滴を流体、好ましくは酸素含有流体との接触によって凝固させて、溶融粒子を得るようにすること。
【００６３】
出発原料の組成を簡単に調整することによれば、従来の分散処理により、特に吹き込み又は噴霧乾燥による従来の分散処理により、液体塊から出発して、５０％超の、好ましくは６０％超の、好ましくは７０％超の、好ましくは８０％超の、好ましくは９０％超の、又は９５％超のブラウンミラライト相の含有率を示す粒子を製造することが可能になる。本発明による溶融生成物、特にこの第１の実施形態に従って製造された溶融生成物は、工程（ｃ）の終わりに、５ｍｍ未満、又は更に１ｍｍ未満、又は更に５００μｍ未満、又は更に２００μｍ未満、又は更に１００μｍ未満のサイズを有する粒子の形態であり得る。
【００６４】
工程（ｃ１）では、溶融液体の薄い流れを、好ましくは本発明による生成物の融点よりも高い温度、好ましくは１４００℃よりも高い温度で、液滴中に分散させる。
【００６５】
分散は、液体塊の薄い流れを通した吹き込みによりもたらされる。しかしながら、当業者に知られている、液体塊を噴霧乾燥するための任意の他のプロセスを想定することができる。
【００６６】
工程（ｃ１）において、前記液体塊は、流体、好ましくは酸素含有流体、好ましくはガス、好ましくは空気と接する。酸素含有流体は、好ましくは２０体積％を超える酸素体積含有率を有する。
【００６７】
工程（ｃ２）において、液滴は、酸素含有流体、好ましくはガス、好ましくは空気との接触によって固体粒子に変換される。酸素含有流体は、好ましくは２０体積％を超える酸素体積含有率を有する。
【００６８】
好ましくは、液滴が形成されるとすぐに、溶融液滴が酸素含有流体と接触するようにして、方法が適合される。また、好ましくは、分散（工程（ｃ１））及び凝固（工程（ｃ２））は、実質的に同時に行われ、液体塊は、この液体を冷やして凝固させることができる酸素含有流体、好ましくはガス、好ましくは空気によって分散される。
【００６９】
好ましくは、酸素含有流体との接触は、少なくとも液滴が完全に凝固するまで維持される。
【００７０】
周囲温度での空気吹き込みが可能である。
【００７１】
工程（ｃ２）の終わりでは、分散条件に応じて、一般に０．０１ｍｍ〜５ｍｍのサイズの固体粒子が得られる。
【００７２】
第２の実施形態では、工程（ｃ）は、以下の工程を含む：
（ｃ１’）鋳型で液体塊を鋳造すること；
（ｃ２’）少なくとも部分的に凝固したブロックが得られるまで、鋳型で鋳造した液体塊を冷やすことによって凝固させること；
（ｃ３’）鋳型からブロックを取り外すこと。
【００７３】
工程（ｃ１’）において、溶融液体のバスに耐えることができる鋳型内で、液体塊を鋳造する。好ましくは、黒鉛製の鋳型、鋳鉄製の鋳型、又は米国特許第３９９３１１９号明細書に定義されているような鋳型が使用される。誘導炉の場合、曲がり角が鋳型を構成すると考えられる。鋳造は、好ましくは空気下で行われる。
【００７４】
工程（ｃ２’）において、鋳型で鋳造した液体塊を、少なくとも部分的に凝固したブロックが得られるまで冷却する。
【００７５】
好ましくは、凝固の間、液体塊は、流体、好ましくは酸素含有流体、好ましくは気体流体、好ましくは空気と接触させられる。この接触は、鋳造を実施してすぐに実施することができる。しかしながら、鋳造が行われた後にのみ、この接触を開始することが好ましい。実用上の理由から、酸素含有流体との接触は、好ましくは型から取り出した後にのみ、好ましくは型から取り出した後に可能な限り早く開始する。
【００７６】
酸素含有流体は、好ましくは少なくとも２０体積％の酸素を含む。
【００７７】
好ましくは、ブロックが完全に凝固するまで、酸素含有流体との接触を維持する。
【００７８】
工程（ｃ３’）で、鋳型からブロックを取り除く。液体塊の酸素含有流体との接触を促進するために、可能な限り迅速に、可能であれば完全な凝固の前に、型からブロックを除去することが好ましい。これによれば、次いで、工程（ｃ３’）において凝固が続く。
【００７９】
好ましくは、ブロックがその形状を実質的に維持するのに十分な剛性を有したらすぐに、ブロックを型から取り外し、次いで、酸素含有流体との接触を直ちに開始させる。
【００８０】
完全に凝固させた後、工程ｄ）の後に、本発明による粒子の粉末を与えることができるブロックが得られる。
【００８１】
任意の工程ｄ）において、得られた溶融生成物を圧壊及び／又は粉砕し、それにより、好ましくは４ｍｍ未満、３ｍｍ未満、２ｍｍ未満、１ｍｍ未満、０．５ｍｍ未満、０．２５ｍｍ未満、０．１ｍｍ未満、及び好ましくは０．１μｍ超のメジアン径Ｄ５０を有する溶融粒子の粉末が得られるまで、破片のサイズを小さくするようにする。
【００８２】
全てのタイプの粉砕機及びミルを使用して、破片のサイズを小さくすることができる。特に、１μｍ未満のメジアン径Ｄ５０を有する溶融粒子の粉末が求められる場合、エアジェットミル又はボールミルで第１の粉砕作業を行った後に、アトリッションミルを使用することができる。好ましくは、粉砕が湿潤媒体中で行われる場合、水は使用されない。好ましくは、アルコール、好ましくはエタノール及び／又はプロパノールが使用される。
【００８３】
メジアン径Ｄ５０が１μｍを超える溶融粒子の粉末を求める場合には、エアジェットミル又はボールミルを用いることが好ましい。
【００８４】
必要であれば、次に、意図される用途に応じて、例えば、特に得られる粒子粉末が特に０．１μｍより大きく４ｍｍ未満のメジアン径を有するように篩分けすることによって、粒子サイズの選択が行われる。
【００８５】
また、溶融粒子の粉末には、特に工程（ｄ）の後に、噴霧乾燥された粒子、集合体又は凝集体を形成することを意図される追加の工程を施してもよい。
【００８６】
当業者に公知の全ての技術、特にスリップ又は顆粒の噴霧乾燥を使用することができる。
【００８７】
本発明による生成物、特に本発明による方法によって製造される生成物は、以下の特徴の１つ又は複数を有する組成を有することができる：
好ましくは、ブラウンミラライト相の含有率、すなわち、溶融生成物中に存在する全ての結晶相に対するブラウンミラライト相の重量含有率は、５０％を超え、好ましくは５５％を超え、好ましくは６０％を超え、好ましくは７０％を超え、好ましくは８０％を超え、好ましくは８５％を超え、更には９０％を超え、又は更には９５％を超え、又は更には９８％を超える；
−ｙ≧０．８、好ましくはｙ≧０．８５、好ましくはｙ≧０．９及び／又はｙ≦１．０５、好ましくはｙ≦１である；
−好ましくはｚ≦０．２、好ましくはｚ≦０．１５、好ましくはｚ≦０．１及び／又はｚ≧０．０１である；
−一実施形態では、ｚ＝０である；
−ｙ＋ｚ≦１．１、好ましくはｙ＋ｚ≦１．０５である；
−ｔ≧０．５、好ましくはｔ≧０．５５、好ましくはｔ≧０．６、好ましくはｔ≧０．６５、好ましくはｔ≧０．７、好ましくはｔ≧０．７５、好ましくはｔ≧０．８、好ましくはｔ≧０．８５、好ましくはｔ≧０．９０、及び／又はｔ≦１．０５、好ましくはｔ≦１である；
−好ましくはｕ≦０．５、好ましくはｕ≦０．４５、好ましくはｕ≦０．４、好ましくはｕ≦０．３５、好ましくはｕ≦０．３、好ましくはｕ≦０．２５、好ましくはｕ≦０．２、好ましくはｕ≦０．１５、好ましくはｕ≦０．１、好ましくはｕ≦０．０８、好ましくはｕ≦０．０５及び／又はｕ≧０．０１である；
−一実施形態では、ｕ＝０である；
−一実施形態では、ｚ＝０かつｕ＝０である；
−ｔ＋ｕ≦１．１、好ましくはｔ＋ｕ≦１．０５である；
−Ｘ＝Ｃａ（１−ｘ）Ｓｒｘ、０≦ｘ≦１が好ましい。好ましくは、ｘ≦０．１、好ましくはｘ≦０．０５であり、このとき、ブラウンミラライト相の安定性は、特に触媒での使用中において有利に改善され、又は好ましくはｘ≧０．９、好ましくはｘ≧０．９５であり、その触媒性能品質が有利に改善される。一実施形態では、０＜ｘ＜１である。代替実施形態では、ｘ＝０である。別の実施形態では、ｘ＝１である；
−特定の一実施形態において、元素Ｍの全原子割合ｚの８０％超、好ましくは８５％超、好ましくは９０％超、好ましくは９５％超が、単一の原子種からなる；
−好ましくは、元素Ｍ’は、Ｔｉ、Ｃｕ、Ｎｉ、Ｃｏ、Ｍｎ及びそれらの混合物から選択される；
−好ましくは、ＴｉとＣｕの原子指数の合計が０．０８以下、好ましくは０．０７以下、好ましくは０．０５以下である；
−特定の一実施形態では、元素Ｍ’の全原子割合ｕの８０％超、好ましくは８５％超、好ましくは９０％超が、１種又は２種の原子種、好ましくはただ１種の原子種からなる；
−好ましくは、Ｃａ、Ｓｒ、Ｆｅ、Ｍ、Ｍ’及びＯ以外の元素の総重量含有率は、生成物の重量に対する割合として、４％未満、好ましくは３％未満、好ましくは２％未満、好ましくは１％未満、好ましくは０．７％未満、好ましくは０．４％未満である；
−一実施形態では、ｘ＝０、ｙ＝１、ｚ＝０、ｔ＝１及びｕ＝０である；
−一実施形態では、ｘ＝１、ｙ＝１、ｚ＝０、ｔ＝１及びｕ＝０である；
−一実施形態では、０＜ｘ＜１、ｙ＝１、ｚ＝０、ｔ＝１及びｕ＝０である。
【００８８】
Ｍ及び／又はＭ’は、出発材料中における微量物として、溶融される出発原料中に導入されていてよい。原子指数ｚ及びｕは、これらの添加を考慮に入れる。
【００８９】
特定の一実施形態では：
−ｘ≦０．１、好ましくは、ｘ≦０．０５であり、ｘ＞０である
−ｙ≧０．９、ｙ≦１．０５、好ましくはｙ≦１
−ｚ≦０．１、ｚ≧０．０１
−ｙ＋ｚ≦１．１、好ましくはｙ＋ｚ≦１．０５
−ｔ≧０．８、好ましくはｔ≧０．８５、好ましくはｔ≧０．９０かつｔ≦１．０５、好ましくはｔ≦１
−ｕ≦０．２、好ましくはｕ≦０．１５、好ましくはｕ≦０．１、好ましくはｕ≦０．０８、好ましくはｕ≦０．０７、好ましくはｕ≦０．０５、かつｕ≧０．０１
−ｔ＋ｕ≦１．１、好ましくはｙ＋ｚ≦１．０５
−Ｃａ、Ｓｒ、Ｆｅ、Ｍ、Ｍ’及びＯ以外の元素の総重量含有率は、生成物の重量に対する割合として、３％未満、好ましくは２％未満、好ましくは１％未満、好ましくは０．７％未満、好ましくは０．４％未満である。
【００９０】
特定の一実施形態では：
−ｘ＝０、及び
−ｙ≧０．９、ｙ≦１．０５、好ましくはｙ≦１
−ｚ≦０．１、ｚ≧０．０１
−ｙ＋ｚ≦１．１、好ましくはｙ＋ｚ≦１．０５
−ｔ≧０．８、好ましくはｔ≧０．８５、好ましくはｔ≧０．９０、かつｔ≦１．０５、好ましくはｔ≦１
−ｕ≦０．２、好ましくはｕ≦０．１５、好ましくはｕ≦０．１、好ましくはｕ≦０．０８、好ましくはｕ≦０．０７、好ましくはｕ≦０．０５、かつｕ≧０．０１
−ｔ＋ｕ≦１．１、好ましくはｙ＋ｚ≦１．０５
−Ｃａ、Ｓｒ、Ｆｅ、Ｍ、Ｍ’及びＯ以外の元素の全重量含有量は、生成物の重量に対する割合として、３％未満、好ましくは２％未満、好ましくは１％未満、好ましくは０．７％未満、好ましくは０．４％未満である。
【００９１】
特定の一実施形態では：
−ｘ≧０．９、好ましくは、ｘ≧０．９５である
−ｙ≧０．９、ｙ≦１．０５、好ましくはｙ≦１であり、かつ
−ｚ≦０．１、ｚ≧０．０１であり、かつ
−ｙ＋ｚ≦１．１、好ましくはｙ＋ｚ≦１．０５であり、かつ
−ｔ≧０．８、好ましくはｔ≧０．８５、好ましくはｔ≧０．９０及びｔ≦１．０５、好ましくはｔ≦１であり、かつ
−ｕ≦０．２、好ましくはｕ≦０．１５、好ましくはｕ≦０．１、好ましくはｕ≦０．０８、好ましくはｕ≦０．０７、好ましくはｕ≦０．０５及びｕ≧０．０１であり、かつ
−ｔ＋ｕ≦１．１、好ましくはｙ＋ｚ≦１．０５であり、かつ
−Ｃａ、Ｓｒ、Ｆｅ、Ｍ、Ｍ’及びＯ以外の元素の総重量含有率は、生成物の重量に対する割合として、３％未満、好ましくは２％未満、好ましくは１％未満、好ましくは０．７％未満、好ましくは０．４％未満である。
【００９２】
特定の一実施形態では：
−ｘ＝１であり、かつ
−ｙ≧０．９、ｙ≦１．０５、好ましくはｙ≦１であり、かつ
−ｚ≦０．１、ｚ≧０．０１であり、かつ
−ｙ＋ｚ≦１．１、好ましくはｙ＋ｚ≦１．０５であり、かつ
−ｔ≧０．８、好ましくはｔ≧０．８５、好ましくはｔ≧０．９０、かつｔ≦１．０５、好ましくはｔ≦１であり、かつ
−ｕ≦０．２、好ましくはｕ≦０．１５、好ましくはｕ≦０．１、好ましくはｕ≦０．０８、好ましくはｕ≦０．０７、好ましくはｕ≦０．０５、かつｕ≧０．０１であり、かつ
−ｔ＋ｕ≦１．１、好ましくはｙ＋ｚ≦１．０５であり、かつ
−Ｃａ、Ｓｒ、Ｆｅ、Ｍ、Ｍ’及びＯ以外の元素の総重量含有率は、生成物の重量に対する割合として、３％未満、好ましくは２％未満、好ましくは１％未満、好ましくは０．７％未満、好ましくは０．４％未満である。
【００９３】
本発明による溶融生成物の原子指数の決定は、以下の方法で行われる：
【００９４】
酸素を除く各元素の重量含有率を、化学分析により測定する。酸素の重量含有率Ｑｏは、１００％を補填する余りを構成すると考えられる。Ｃａ、Ｓｒ、Ｆｅ、Ｍ及びＭ’以外の元素は、それらの最も安定なそれぞれの酸化物が存在する場合には、そのような酸化物の形態で、又はそうではない場合には、元素の形態で表される。例えば、ナトリウムの量は、Ｎａ２Ｏの形態で表され、塩素又はフッ素の量は、それぞれＣｌ又はＦの重量含有率に等しい。Ｃａ、Ｓｒ、Ｆｅ、Ｍ及びＭ’以外の元素の重量含有率を最も安定な酸化物の形態で表すのに必要な酸素の量Ｑ’ｏを、酸素の重量含有率Ｑｏから差し引く。Ｑｏ−Ｑ’ｏ及びＣａ、Ｓｒ、Ｆｅ、Ｍ、Ｍ’の重量含有率を、モル数に変換した。Ｑｏ−Ｑ’ｏのモル数は、２．５に標準化されている。Ｃａ、Ｓｒ、Ｆｅ、Ｍ及びＭ’のモル数を、２．５への前記標準化を可能にした係数で乗算し、式［Ｃａ（１−ｘ）Ｓｒｘ］ｙＭｚＦｅｔＭ’ｕＯ２．５の指数ｘ、ｙ、ｚ、ｔ及びｕを決定することができる。
【００９５】
本発明による溶融生成物は、有利には、様々な寸法を有することができる。したがって、それは工業的製造に完全に適している。
【００９６】
本発明による生成物は、特に粒子の形態であり得る。
【００９７】
本発明はまた、本発明による生成物として９０重量％を超える、又は９５％を超える、又は実質的に１００％である粒子を含む粉末に関する。粉末のメジアン径は、好ましくは０．１μｍより大きく、及び／又は４ｍｍ未満、３ｍｍ未満、２ｍｍ未満、１ｍｍ未満、０．５ｍｍ未満、０．２５ｍｍ未満、０．１ｍｍ未満である。
【００９８】
特定の一実施形態では、粉末のメジアン径は、０．５μｍ〜５０μｍである。
【００９９】
一実施形態では、本発明による粉末は、従来は顆粒の形態であった噴霧乾燥材料、及び／又は本発明による粒子の凝集体及び／又は集合体を含む。
【０１００】
本発明による生成物、特に粉末の形態の生成物、又は本発明による方法によって製造された又は製造することができる生成物は、有利には、酸素分離膜、触媒膜、固体酸化物形燃料電池用電極、触媒担体、触媒を製造するために使用することができる。
【実施例】
【０１０１】
以下の実施例は、例示の目的で示しており、本発明を限定するものではない。
【０１０２】
比較例である実施例１及び２の生成物を、以下の方法で化学的に製造する。
【０１０３】
実施例１及び２のそれぞれについて、以下の表１に規定する塩の混合物を蒸留水に導入し、無水クエン酸の添加によってｐＨを１未満に保つ。
【０１０４】
【表１】
2022501294.tif 000002
【０１０５】
マグネチックスターラーを用いて３時間攪拌した後、アンモニア水を加えてｐＨを３の値にした後、この混合物を１１０℃にして、水を蒸発させるようにする。ゲルが形成し始めたら、１ｍｌのエチレングリコールを添加する。マグネチックスターラーを用いて３０分間攪拌した後、形成されたゲルを３７０℃の温度にし、ホットプレートにより、この温度で２時間の間保持する。次いで、このようにして得られた粉末を、電気炉中において、空気下で、１００℃／ｈの温度上昇速度で６００℃にして、この温度で６時間焼成する。
【０１０６】
実施例３及び４の溶融生成物を以下の方法で製造した。
【０１０７】
まず、以下の最初の出発物質を、ミキサー中で密接に混合した：
実施例３及び４について、９９％超のＦｅ２Ｏ３を含み、Ｆｅ２Ｏ３のメジアン径が０．３４μｍである、酸化鉄粉末；
実施例３について３、９９質量％超の炭酸カルシウムＣａＣＯ３を含み、ＣａＣＯ３のメジアン径が１．８５μｍである、粉末；
実施例４について、９９質量％超の炭酸ストロンチウムＳｒＣＯ３を含み、ＳｒＣＯ３のメジアン径が４．３μｍである、粉末。
【０１０８】
実施例３及び４の各々について、出発原料は、以下の表２において重量パーセンテージとして規定する：
【０１０９】
【表２】
2022501294.tif 000003
【０１１０】
各実施例について、５ｋｇの重量を有する出発原料を、Ｈｅｒｏｕｌｔアーク溶融炉に注いだ。次に、１２０ボルトの電圧及び２０００ｋＷｈ／Ｔに実質的に等しい印加エネルギーで溶融に従って、この原料を溶融して、全混合物を完全かつ均一に溶融させた。
【０１１１】
次いで、溶融が完了した時点で、溶融液体を鋳造して、薄い流れを形成するようした。
【０１１２】
周囲温度、３ｂａｒの過圧で圧縮乾燥空気を吹き付けると、薄い流れが破れ、溶融液体が液滴へと分散した。
【０１１３】
吹き付けで、これらの液滴を冷却し、これらの液滴を溶融粒子の形態にした。
【０１１４】
実施例３及び４の溶融粒子を容器に入れた。
【０１１５】
１０００℃で２時間焼成した試料について、化学分析を行った。
【０１１６】
分析すべき生成物をホウ酸リチウムと溶融させることによって作製した、生成物のビーズ上でのＸ線蛍光によって、化学分析を行った。
【０１１７】
ブラウンミラライト相の含有率の決定は、乾式粉砕後に４０μｍ未満のメジアン径を有する試料について行った。
【０１１８】
比表面積は、Ｊｏｕｒｎａｌ  ｏｆ  Ａｍｅｒｉｃａｎ  Ｃｈｅｍｉｃａｌ  Ｓｏｃｉｅｔｙ  ６０（１９３８）の、３０９〜３１６ページに記載されているＢＥＴ（Ｂｒｕｎａｕｅｒ  Ｅｍｍｅｔ  Ｔｅｌｌｅｒ）法によって測定する。
【０１１９】
メジアン径は、ホリバ社からのレーザー粒度計Ｐａｒｔｉｃａ  ＬＡ−９５０を使用して測定する。
【０１２０】
以下の表３及び４は、得られた結果を要約する。
【０１２１】
【表３】
2022501294.tif 000004
【０１２２】
【表４】
2022501294.tif 000005
【０１２３】
実施例３及び４の生成物のＸ線回折パターンは、低角度では、アモルファス相の存在に特徴的なハローを示していない。
【０１２４】
次いで、実施例の製品を、６０ｒｐｍの回転速度で、ジャーミル中において７２時間粉砕した。ここで、ジャーの体積は、０．９リットルであり、このジャーには、１２．７ｍｍの寸法を有する３重量％のＭｇＯでドープされたジルコニアで作られている１．４ｋｇのシルペブス、及び実施例の製品６５０グラムを導入した。シルペブスを分離した後、回収した粉末４０ｇを、次いで１０００ｒｐｍで７５分間アトリションミル中で粉砕し、ここで、タンクは、０．８９リットルの体積を有し、０．８ｍｍのメジアン径を有する３モル％でイットリア化されたジルコニアビーズ６８０ｇ、及びイソプロパノール２００ｍｌも含有している。得られた粉末の特性を以下の表５にまとめる。
【０１２５】
【表５】
2022501294.tif 000006
【０１２６】
本発明以外の実施例１及び２、並びに本発明による３及び４の粉末を、触媒担体として触媒システムの製造に使用した。ここでは、白金を触媒として使用し、白金の重量は触媒担体及び白金の重量に対して実質的に０．９９％に等しい。
【０１２７】
触媒系の作製は、それぞれの粉末に硝酸プラチナＰｔ（ＮＯ３）２を含浸させることによって行った。この方法は、実施するのが簡単であり、当業者には周知である。粉末を硝酸白金溶液中に懸濁させた後、この硝酸白金溶液を超音波浴中において周囲温度で３０分間放置する。含浸させた種々の粉末を、ロータリーエバポレーター中で、４７℃で、１３０ｍｂａｒの圧力で３時間乾燥させる。次に、空気中で、５００℃で、この温度で２時間の保持時間、１０℃／分の温度上昇速度、及び制御されない速度での低減で、含浸させた種々の粉末を焼成する。
【０１２８】
焼成後、粉末をハンドプレスで圧縮してペレットを作製する。次いで、ペレットを、乳棒及び乳鉢を用いて破壊し、得られた粉末を篩い分けして、１２５μｍの開口部を有する角メッシュを有する篩いを通過せず、２５０μｍの開口部を有する角メッシュを有する篩いを通過した粉末の画分に対応する触媒システムを回収する。
【０１２９】
次いで、それぞれの触媒系を用いて、一酸化炭素の二酸化炭素への酸化反応（ＣＯ＋１／２Ｏ２→ＣＯ２）について、石英固定床フロースルー開放反応器中で、大気圧で、以下の手順に従って、触媒試験を行った：２００ｍｇの触媒系（実施例１＊、２＊、３及び４の粉末の時点では、白金を含浸させた）を反応器中に配置する。粉末を還元する第１の工程は、１０℃／分での３００℃の温度までの増加速度を有するサイクルにおいて、４０体積％の水素及び６０体積％のアルゴンの混合物を、１０リットル／時間での流れを注入し、この温度で１時間保持することにある。温度低下は、ヘリウム下において、炉の慣性速度で周囲温度まで下げて行う。
【０１３０】
２℃／分の速度で３５０℃の温度まで増大させ、３５０℃で１０分間保持し、次いで反応器の慣性速度で周囲温度まで低下させることからなる、第１の触媒サイクルを実施する。３５０℃での増加及び静止期の間に、ヘリウム中に希釈された６，０００ｐｐｍのＣＯ及び１０，０００ｐｐｍの酸素の反応混合物を、１０リットル／時間の全流量で反応器中に注入する。低下は、ヘリウム下で行う。ここで、ヘリウム流量は、１リットル／時間である。
【０１３１】
％としての一酸化炭素の二酸化炭素への転化率は、反応器に導入した一酸化炭素の量に対する反応した一酸化炭素の量の割合として定義され、反応した一酸化炭素の量は、反応器に導入された一酸化炭素から、反応器から出た未反応の一酸化炭素の量を引いた量に等しい。反応器を出た未反応の一酸化炭素の量及び反応器を出た二酸化炭素の量は、触媒周期全体を通して、２つの並列カラムを備えた熱伝導率検出器を有するマイクロガスクロマトグラフィーにより、２３５秒毎の試料採取速度で測定する。
【０１３２】
第２の触媒サイクル、次いで第３の触媒サイクルを、同じ条件下で実施する。
【０１３３】
以下の表６は、得られた結果をまとめたものである：
【０１３４】
【表６】
2022501294.tif 000007
【０１３５】
実施例１（本発明の範囲外）及び実施例３（本発明による）を比較すると、Ｘ＝Ｃａである場合、第１の触媒サイクルにおいて、実施例３の１８７℃及び実施例１の２２１℃の温度で達成される５０％の転化率、並びに第３の触媒サイクルにおいて、実施例３の２０１℃及び実施例１の２４０℃の温度で達成される５０％の転化率を示す。
【０１３６】
実施例２（本発明の範囲外）及び実施例４（本発明による）を比較すると、Ｘ＝Ｓｒである場合、第１の触媒サイクルにおいて、実施例４の１９７℃及び実施例２の２０２℃の温度で達成される５０％の転化率並びに、第３の触媒サイクルにおいて、実施例４の１９６℃及び実施例２の２４７℃の温度で達成される５０％の転化率を示す。
【０１３７】
これらの結果は、一酸化炭素の二酸化炭素への高度の転化は、本発明による多結晶溶融生成物に由来する粉末から得られる触媒系によれば、より低い温度で達成され、これによれば、本発明外の実施例の粉末を用いた場合よりも低い温度で非常に良好な転化効率を得ることを可能にすることを示している。
【０１３８】
現時点で明らかなように、本発明による粉末は、触媒性能品質を改善することを可能にする。
【０１３９】
当然、本発明は、例示的かつ非限定的な例として提供される記載された実施形態に限定されない。
【０１４０】
特に、上述のように、本発明による別のカチオン性元素Ｍ及び／又はＭ’を、上述の構造に導入すると、得られた溶融生成物がこの同じブラウンミラライト構造を保持する限り、上述のものと同じ触媒性能品質が得られることは、当業者には明らかである。
【国際調査報告】
2022501294.tif 000008
2022501294.tif 000009
2022501294.tif 000010
2022501294.tif 000011
2022501294.tif 000012
2022501294.tif 000013